Brevet FR2085374A1 — publié le 19711224

La présente invention est relative à une nouvelle composition photoconductrice sensibilisée utilisable en électrophotographie. Le procédé xérographique tel que décrit au brevet des Etats nis d'Amérique 2 297 691 utilise un produit électrophotographique comprenant un support sur lequel est appliquée une couche d'une substance normalement isolante dont la résistance électrique varie en fonction du rayonnement électromagnétique qu'elle reçoit au cours d'une exposition suivant une image. On charge tout d'abord, d'une façon uniforme, la surface du produit électrophotographique appelé cosu- nément produit photoconducteur, en général à l'obscurité, après que le produit ait subi une certaine période d'adaptation à l'obscurité.On-l'expose ensuite suivant une image à un rayonnement actinique ce qui a pour effet de diminuer sélectivement le potentiel superficiel du produit photoconducteur suivant la quantité d'énergie contenue dans le rayonnement incident. On rend ensuite visible l'image de charge ou image latente électrostatique restant sur le produit électrophotographique en amenant au contact de la surface de ce produit, un révélateur électroscopique approprié. On peut appliquer ce révélateur électroscopique soit à l'état sec, soit en suspension dans un liquide isolant sur la surface exposée pour révéler l'image de charge formée.On peut fixer ensuite de façon permanente ce révélateur sur la surface du produit photoconducteur par exemple par la chaleur, par la pression, des vapeurs de solvants, etc., ou bien on peut transférer l'image révélée sur un deuxième produit, sur lequel on pourra la fixer de façon analogue. De mine, on peut aussi transférer l'image latente électrostatique sur un deuxième produit où elle sera révélée. On a déjà utilisé de nombreuses substances isolantes photoconductrices pour fabriquer des produits Flectrophotographiques. Par exemple, on a utilisé des vapeurs de sélénium, et des vapeurs d'alliage de sélénium déposées sur un support approprié, ainsi que des particules d'oxyde de zinc dispersées dans un liant résineux filmogène. Depuis les débuts de l'électrophotographie, on a essayé un très grand nombre de composés organiques. Ainsi, on connais de très nombreux composés organiques qui présentent un degré intéressant de photoconductivité, et on a pu les incorporer dans des compositions photoconductrices. Les photoconducteurs organiques transparents qui possèdent les propriétés photoconductrices désirées peuvent être utiles en électrophotographie. On peut, si on le désire, exposer ces produits électrophotographiques à travers leur support transparent, ce qui permet une souplesse particulièrement intéressante d'utilisation.Ces compositions photoconductrices appliquées sur un support approprié permettent aussi de préparer des produits électrophotographiques réutilisables, c'est-à-dire que l'on peut utiliser de nouveau pour former des images après élimination du révéla teur résiduel provenant des images antérieures, cette élimination ayant été effectuée par transfert ou par nettoyage. Bien que certaines substances photoconductrices organiques, décrites précé damnent soient naturellement photosensibles, leur sensibilité est généralement faible et ne correspond pas toujours à la région du spectre souhaité si bien qu'il est nécessaire d'ajouter des substances qui augmentent la sensibilité. L'augmentation de la sensibilité et le déplacement dans le spectre de la sensibilité ont plusieurs avantages, notamment ils permettent de réduire la durée de l'exposition, de faire des tirages par projection à travers divers systèmes optiques, d'enregistrer une grande variété de couleurs, etc. En augmentant la sensibilité par l'addition de sensibilisateurs, de photoconducteurs qui autrement ne seraient pas satisfaisants deviennent alors utiles dans des procédés nécessitant une haute sensibilité, tels que la copie de documents. L'invention a notamment pour objets une nouvelle composition photoconductrice sensibilisée et un procédé qui utilise une telle composition photoconductrice sensibilisée. La composition photoconductrice suivant l'invention contient un photoconducteur, un liant, et éventuellement un sensibilisateur, et elle est caractérisée en ce quelle contient, en outre, de l'acide trichloroacétique. Suivant la présente invention, on s'est aperçu que l'acide trichloroacétique ajouté à la composition photoconductrice augmente la sensibilité d'une couche préparée à partir de cette composition. Cette augmentation de sensibilité est mise en évidence par des sensibilités électriques supérieures. On évalue la sensibilité, en portant la couche à un potentiel approprié, par exemple, 500 ou 600 V, et en mesurant l'inverse de la lumination nécessaire pour réduire le potentiel superficiel de 100 V (sensibilité à l'épaule de la couche rcpré- sentant la tension en fonction de la lumination), pu pour réduire le potentiel jusqu'à 100 V (sensibilité au pied de la mtae courbe).La réduction du poten- tical superficiel de 100 V ou moins est significatrice en ce qu'elle représente une nécessité pour le développement des grandes plages d'une image latente électrostatique. La sensibilité relative à 100 V est une mesure de la capacité de la couche à produire, par développement ou d'une autre manière une image latente. Quand la couche ne contient pas de sensibilisateur, mais contient seulement un photoconducteur, le potentiel superficiel ne peut diminuer de 100 V ou moins et, par suite, aucune sensibilité ne peut etre assignée à une telle composition. Quand on utilise dans la couche photoconductrice un sensibilisateur avec des liants polymères et des photoconducteurs habituels, le potentiel superficiel de la composition chute habituellement de 100 V ou moins, et ainsi une sensibilité définie peut être constatée.Cependant, ces sensibilités sont améliorées quand les sensibilisateurs de l'invention sont utilisés. Suivant l'invention, on peut utiliser l'acide trichloroacétique seul comme sensibilisateur pour le photoconducteur. Lorsqu'on utilise l'acide trichloro acetique de cette manière, on obtient des sensibilités améliorées. Toutefois, il est préférable d'utiliser un autre sensibilisateur dans la composition photoconductrice avec l'acide trichloroacétique. En l'absence d'acide trichloroacétique, c'est-à-dire lorsque la composition photoconductrice ne contient qu'un photoconducteur, un liant et un sensibilisateur typique comprenant un anion iodure ou bromure, on obtient des sensibilités relativement faibles. La quantité optimale d'acide trichloroacétique variera avec le photoconducteur utilisé. En général, la sensibilité est augmentée de façon appréciable lorsqu'on utilise une concentration en sensibilisateur comprise entre environ et 5 et environ 30/100 par rapport à la misse de la composition de couchage filmogène. On ajoute habituellement une quantité d'acide trichloroacétique représentant entre environ 5 x 10 5 et environ 5/100 de la masse totale de la composition de couchage. On peut préparer les produits électrophotographiques contenant l'acide tri chloroacétique de la manière habituelle, c'est-àire en mélangeant une dispersion ou une solution d'un composé photoconducteur et d'acide acétique avec un liant, et en appliquant sur un support la composition qui contient le photoconducteur, ou en préparant une couche se supportant elle-mEme avec la dite composition On peut utiliser des mélanges de photoconducteurs. On peut également utiliser d'autres photoconducteurs tels que ceux décrits au brevet français 1 567 924 avec les photoconducteurs de la présente invention. On peut ajouter d'autres produits qui sont utiles pour augmenter l'électrophotosensibilité du photoconducteur. L'acide trichloroacétique améliore les sensibilités électriques des compositions qui contiennent une grande variété de photoconducteurs, tels que des photoconducteurs minéraux comme l'oxyde de zinc, le dioxyde de titane, le sul fure de cadmium, etc., des photoconducteurs organiques ou organométalliques. Des photoconducteurs utiles suivant la présente invention sont, par exemple, A)- Des arylamines telles que celles décrites aux brevets des Etats nis d'Amérique 3 240 597 et 3 180 730 et au brevet français 1 341 930. B)- Des polyarylalcanes tels que ceux décrits au brevet français 1 383 461 et au brevet des Etats nis d'Amërique 3 274 000. C) - Des 4-diarylamino-chalcones , telles que celles décrites au brevet français 1 561 370. D)- Des composés non ioniques cycloehptényle, tels que ceux décrits au brevet français 1 583 188. E)- Des hydrazines substituées ou non, telles que celles décrites au brevet français 1 556 265. F)- Des bis-pyrazolines telles que celles décrites au brevet français 1 581 251. G)- Des vinyltriarylanines, telles que celles décrites au brevet français 2 002 221. H)- Des composés organométalliques, tels que ceux décrits au brevet belge 717 265. J)- D'autres composés prganiques qui présentent des propriétés photoconduc trices tels que ceux décrits au brevet australien 248 402. Les sensibilisateurs électrophotographiques utiles suivant l'invention, sont efficaces pour augmenter llélectrophotosensibilité d'un grand nombre de photoconducteurs. Les sensibilisateurs utiles suivant la présente invention avec les composés photoconducteurs peuvent être choisis dans une grande variété de produits tels que des sels de pyrylium, des sels de thiapyrylium, des sels de sélénapyrylium tels que ceux décrits au brevet français 1 359 095,des fluorènes tels que des 7,12-dioxo-13-dibcnzo(a,h)fluoréncs, des 5,1O-dioxo-4 (a) 1 îdiazabenzo(b)fluorènes1 des dcs 3, 13-dioxo-7-oxadibenzo(b,g)fluorènes,etc. Des sensibilisateurs à l'état agrégats tels que ceux décrits au brevet fran çais 1 567 924, des composés aromatiques nitrés tels que ceux décrits à la première addition 62 706 rattachée au brevet français 1 004 922, des anthrones telles que celles décrites au brevet des Etats-Unis d'Amérique 2 670 284, des quinones tdles que celles décrites au brevet des Etats-Unis d'Amérique 2 670 286, des benzophénones telles que cclles décrites au brevet des Etats Unis d'Am6rique 2 670 287, des thiazoles telles que celles décrites au brevet français 1 089 290, des acides minéraux, des acides carboxyliques tels que l'acide maléige, l'acide dichloroacétique, l'acide salicylique ; des stols de colorant pyridinium; des acides sulfoniques et phosphoriques et des colorants variés tels que des cyanines, des carbocyanines, des mérocyanines, du diarylméthane, des thiazines, des azines, des oxazines, des xanthènes, de la phtaléine, des anthraquinones et des mélanges de ceux-ci, etc. Les sensibilisateurs qut l'on préfère utiliser avec les composés de la présente invention sont choisis parmi les sels de pyridinium, les colorants du type des cyanines et du type des carbocyanines. Quand on prépare un produit électrophotographique sensibilisé avec un sensibilisateur, un liant, de l'acide trichloroacétique et un photoconducteur organique, on mélange des quantités appropriées du sensibilisateur avec la composition de couchage, de sorte qu'après le mélange le composé sensibilisateur soit réparti uniformément dans le produit appliqué. Suivant la présente invention, on peut utiliser d'autres procgA pour mélanger le sensibilisateur à la composition photoconductrice. Pour préparer les couches photoconductrices il n'est pas nécessaire qu'il y ait un sensibilisateur pour que les couches, qui contiennent des substances photoconductrices et l'acide trichloroacétique, soient photoconductrices.Toutefois, puisque des quantités relativement faibles de sensibilisateurs améliorent la sensibilité de ces couches, on préfère utiliser un sensibilisateur. La quantité de sensibilisateurs utilisés peut varier largement. La concentration optimale variera avec le photoconducteur utilisé et avec le sensibilisateur. En général, on obtient des gains conséquents dans la sensibilité, lorsque l'on ajoute un sensibilisateur approprié à une concentration de 1 x 10'6 et environ 30/100 par rapport à la masse de la composition de couchage filmogène. On ajoute habituellement une quantité de sensibilisateur représentant entre environ 5 x 10 5 et s/îoo de la masse totale de la composition de couchage. Parmi les liants utilisés avantageusement pour préparer les couches photoconductrices, on peut citer des liants de polymères filmogènes possédant un coefficient diélectrique assez élevé, et qui sont de bons isolants électriques. Des liants de ce type comprennent des copolymères de styrène-butadiène, des résines de silicone ; des résines de styrène-alkyde, des résines de siliconealkyde, des résines de soja-alkyde, des polychlorure de vinyle, des chlorures de polyvinylidène, des copolymères de chlorure de vinylidène et d'acrylonitrile, des polyacétates de vinyle, des copolymères d'acétate et de chlorure de vinyle, des acétals polyvinyliques, tels que le butyral polyvinylique, des polyacrylates et des méthacrylates tels que le polyméthacrylate de méthyle, le polyméthacrylate de N-butyle, le polyméthacrylate d'isobutyle, etc.; du polystyrène, du polystyrène nitré, des polyméthylstyrènes, des polymères d'isobutylène, des polyesters, tels que le polytéréphtalate d'éthylène cnalcoylaryloxy alcoylène , des résines de phénolformaldéhyde, des résines de cétone, des polyamides, des polycarbonates, des polythiocarbonates, des polytéréphtalates d'éthylèneglycol et de bis-hydroxy-éthoxyphénylpropane, des halogénoarylates polyvinyliques substitués, des copolymères d'halogénoarylates de vinyle et d'acétate de vinyle tels que des copolymères de m-bromobenzoate et d'acétate de vinyle, etc. Des procédés de préparation de ces résines sont bien connus. Par exemple, on peut préparer des résines de styrène-alkyde, en opérant suivant le procédé décrit aux brevets des Etats-Unis d'Amérique 2 361 019 et 2 258 423. Des résines appropriées de ce type utilisables comme liants dans les couches photoconductrices suivant l'invention, sont disponibles dans le commerce par exemple sous les dénominations commerciales de "Vitel PE-101", "Cymac", "Piccopal 100", "Saran F 220" , "Lexan 105" et "Lexan 145". D'autres types de liants utilisables dans les couches photoconductrices suivant l'invention, comprennent des substances telles que la paraffine, des cires minérales, etc. Parmi les solvants utiles pour préparer les solutions de couchage, destinées à préparer les produits suivant l'invention, on peut citer un certain nombre de solvants tels que le benzène, le toluène, l'acétone, la 2-butanone, les hydrocarbures chlorés, tels que le chlorure de méthylène, le chlorure d'ét-,ylè- nc, etc., des éthers tels que le tétrahydrofurane, ou des mélanges de ces so,- vants, etc. Lorsqu'on prépare les compositions photoconductrices, destinées à être x ou- chées, on obtient des résultats utiles lorsque la substance photoconductrS-ce est présente dans le mélange à une concentration égale à au moins 1/100 en mas- se de la composition de couchage. On peut faire varier la limite supérieure de cette concentration. Il est habituellement nécessaire que la substance photo- conductrice représente entre environ 1/100 en masse et environ 99/1 Oc. T masse de la composition de couchage.On utilise avantageusement la substance pilOtO- conductrice à une concentration comprise entre environ 10/100 et enviro;; 60/100 de la masse de la composition photoconductrice. Les épaisseurs des couches photoconductrices appliquées sur un support peuvent varier grandement. En général la couche a une épaisseur humide ccmprise entre environ 25 microns et environ 250 microns. Cette épaisseur peut varier avantageusement entre environ 50 microns et 150 microns, bien que l'on puisse obtenir des résultats intéressants avec des épaisseurs différentes. Parmi les substances utilisées comme supports de couches photoconductrices pour des produits suivant la présente invention, on peut citer un grand nombre dc supports électriquement conducteurs, tels que le papier, les complexes de papier et d'aluminium, les feuilles métalliques comme les feuilles d'alumlnium, de zinc, etc., des plaques métalliques, des plaques galvanisées, des couches métalliques comme les couches d'argent, de nickel, d'aluminium, etc., déposées sous vide sur des supports usuels tels que des films d'acétate de cellulose, de polystyrène, le polytéréphtalate d'éthylène, etc. On peut préparer un support conducteur particulièrement utile en appliquant sur un support tel qu'une feuille de polytéréphtalate d'éthylène, une couche contenant un semi-conducteur dispersé dans une résine.De même, on peut préparer des couches conductrices appropriées à partir du sel de sodium d'un copolymère d'une carboxyesterlactone de l'anhydride maléfique et d'acétate vinylique, etc. Ces couches conductrices et leurs procédés de préparation et d'utilisation sont décrites au brevet français 1 252 642, à la première addition 88 325 rattachée au brevet français 1 311 860, et au brevet des Etats nis d'Amérique 3 267 807. On peut utiliser les produits photoconducteurs suivant l'invention dans n'importe quel procédé électrophotographique qui utilise des couches photoconductrices. Un de ces procédés est le procédé xérographique. Dans un procédé de ce type, on applique une charge électrostatique uniforme au produit électrophotographique maintenu à l'obscurité, en soumettant cc dernier à une décharge corona. On obtient sur la surface de la couche photoconductrice une charge uniforme. Cette charge est conservée dans la couche gracie à sa propriété notamment isolante à l'obscurité, c'est-à-dire à la faible conductivité de la couche à l'obscurité.Cette charge électrostatique superficielle est ensuite dissipée sélectivement sous l'action d'une exposition lumineuse à travers une diapositive, et on obtient ainsi une image latente électrostatique dans la couche photoconductrice. L'exposition lumineuse peut être réalisée par exemple par contact ou par projection, etc. L'exposition lumineuse de la surface photoconductrice chargée uniformément est donc à l'origine de la formation d'une image de charges due au fait que les plaques exposées voient leurs charges diminuer en fonction de la lumination reçue. On développe ensuite l'image de charges restant après exposition, ou on la transfère sur une autre surface et on la développe, c'est-à-dire que l'on rend visible les plages chargées ou non chargées en appliquant des particules chargées électrostatiquement ayant une densité optique. Ces particules qui ont une densité optique se présentent sous la forme de poussières ou de poudre et généralement sous la forme de pigments dispersés dans une résine (on appelle alors ces particules "révélateur électrostatique en poudre"). Des procédés de développement de ce type sont décrits aux brevets des Etats-Unis d'Amérique 2 786 4397 2 786 440, 2 786 441, 2 811 465, 2 874 063, 2 984 163, 3 040 704, 3 117 884, etc.On peut aussi utiliser des révélateurs liquides, auquel cas les particules des développateurs sont dispersées dans un liquide électriquement isolant. Des procédés de développement de ce type sont bien connus et ont été décrits par exemple au brevet des Etats-Unis d'Amérique 2 297 691 et au brevet australien 212 315. Dans les procédés de reproduction aectrophotogra- phique, on peut fixer l'image développée en choisissant un révélateur qui contient des particules de résines à bas point de fusion. il suffit alors de chauffer l'image de poudre, p"ur faire adhérer la poudre de façon permanente sur la surface de la couche photoconductrice. Dans d'autres cas, on peut réaliser un transfert de l'image formée, c'est-à-dire l'image de charge ou l'image de poudre sur la couche photoconductrice sur un deuxième support tel que du papier qui deviendra alors l'épreuve finale. Des techniques de ce type sont bien connues et ont été décrites en particulier aux brevets des Etats-Unis d'Amérique 2 297 691 et 2 551 582, ainsi que dans la Revue "R.C.A. Review", volume 15, pages 469-484 (1954). Les compositions de la présente invention peuvent etre utilisées dans des produits électrophotographiques de structure variée. On peut par exemple appliquer la composition photoconductrice en une seule couche ou en plusieurs couches sur un support conducteur opaque ou transparent. De même, ces couches peuvent être contiguës ou espacées par des produits isolants, ou par d'autres produits photoconducteurs, ou elles peuvent etre appliquées en surcouche ou interposées entre une autre couche photoconductrice et la couche conductrice. On peut ajuster la position du support et de la couche conductrice en plaçant une couche photoconductrice sur un support et en appliquant sur la face exposée du support ou sur la face exposée du photoconducteur une couche conductrice. Les exemples suivants illustrent l'invention. EXEMPLE 1. On applique une composition qui contient les produits suivants, à une épaisseur à l'état humide de 100 microns sur une couche conductrice composée par le sel de sodium d'une carboxyester lactone, dle-mSme appliquée sur un support de film de polytéréphtalate d'éthylèneglycol:: Photoconducteur - triphénylamine 0,5 g Liant polymère kitd 101, 1,5 g une résine de polyester vendue par "Goodyear Tire and Rubber Co" comprenant un copolymère de polytéréphtalate d'éthylène et de poly-bisphénoxyéthyl-4,4'-isopropylidèS7 Sensibilisateur - iodure de 1,3-diéthyl-1'-méthyl- 0,02 g 2' phénylimidazo-/4, 5-jb-quinoxalino-3' -indolo- carbocyanine Dichlorométhane 11,7 ml On charge à l'obscurité le produit électrophotographique sous une source corona positive jusqu'à ce que le potentiel superficiel mesuré à l'aide d'une sonde d'électromitre atteigne 600 V.On soumet alors le produit à une exposition derrière une échelle de gris à densité variable, à l'aide d'une source à filament de tungstène de 3000 1r. L'exposition provoque la chute du potentiel superficiel du produit sous chaque plage de l'échelle de gris de son potentiel initial Vo à un potentiel inférieur V, dont la valeur exacte dépend de la quantité réelle de lumination en lux.s reçue par la plage. Les résultats sont notés sur un graphique donnant le potentiel superficiel en fonction du logarithme de la lumination pour chaque plage. La sensibilité à l'épaule de la courbe est donnée par la valeur numérique de 104 divisée par la lumination en lux.s nécessaire puur réduire de 100 V le potentiel superficiel égal à 600 V . Cette couche a une sensibilité à l'épaule de 110. EXEMPLE 2. On répète l'exemple 1, en ajoutant à la composition photoconductrice 0,02 g d'acide trichloroacétique. La sensibilité à l'épaule de la courbe est de 1400 ce qui représente une sensibilité treize fois supérieure, quand on la compare à la sensibilité obtenue avec le produit de l'exemple 1, qui ne contient pas d'acide trichloroacétique. EXEMPLE 3. On répète l'exemple 1, en utilisant comme sensibilisateur, de l'iodure 2-[(3,5-diméthyl-1-phényl-4-pyrazyl] '3, 3-triméthyî-3H-pyrroîo2, 3-g pyridinium. La sensibilit à l'épaule est de 45. EXEMPLE 4. On répète l'exemple 3, mais en ajoutant 0,02 g d'acide trichloroacétique à la composition. La sensibilité est augmentée jusqu'à 500. EXEMPLE 5. On répète l'exemple 1, mais on utilise comme photoconducteur une 4,4'-bis (diphénylamino)-chalcone. On n'utilise aucun sensibilisateur. La sensibilité à l'épaule est de 80. EXEMPLE 6. On répète l'exemple 5, mais on ajoute à la composition 0,02 g d'acide trichloroacétique. La sensibilité est de 500. KXENPLB 7. On répète l'exemple 5, mais on utilise comme photoconducteur organique l'acide p-diphénylaminocinnamique. La sensibilité à l'épaule est de 40. EXEMPLE 8. On répète l'exemple 7, mais on ajoute 0,02 g d'acide trichloroacétique. La sensibilité à l'épaule est de 120. EXEMPLE 9. On répète l'exemple 2, mais on utilise des acides organiques variés et des dérivés acides à la place d'acide trichloroacétique. Les résultats sont notés au tableau suivant TABLEAU A Adjuvant Sensibilité à l'épaule Aucun 110 Anhydride phtalique 110 Acide tribromoacétique 110 Acide benzotque 110 Acide 4-phénylbutyrique 110 Trichloroacétate d'éthyle 110 Acide monochloroacétique 320 Acide dichloroacéti que 360 Après une analyse des données ci-dessus, on s'aperçoit que les autres composés acides ne favorisent pas l'augmentation de la sensibilité à l'épaule des compositions photoconductrices de la mine façon que 1 'acide trichloacétique. EXEMPLE 10. On prépare des solutions de couchage de la manière décrite à l'exemple 1, mais on utilise les produits des exemples 2, 4, 6 et 8. on charge la surface de chacune des couches photoconductrices ainsi préparée sous une décharge corona à environ 600 V. La couche est alors recouverte avec une feuille transparente qui porte des plages opaques et transparentes à la lumière, on les soumet à un rayonnement d'une lampe incandescente avec une intensité d'éclairement d'environ 12 lux pendant 12 s . L'image latente électrostati que résultante est développée de lamanière usuelle en faisant tomber un révé- lateur en cascade sur la surface de la couche. Le révélateur est formé var un mélange de particules thermoplastiques chargées négativement sur des b;ileq de verre qui jouent le rtle de véhicule pour les particules de révélateur. On obtient une bonne reproduction dans chaque exemple. On obtient des résultats analogues si l'on utilise un révélateur liquide. lEVEDDICATI01iS. 1. Composition photoconductrice en substance ou couchée sur un support qui comprend un photoconducteur, un sensibilisateur et caractérisée en ce qu'elle contient, en outre, de l'acide trichloroacétique. 2. Composition photoconductrice conforme à la revendication 1, caractérisée en ce qu'elle contient un sensibilisateur qui contient un anion iodure ou bromure. 3. Composition photoconductrice conforme a 1 'une quelconque des revendications 1 ou 2, caractérisée en ce qu'elle contient de l'acide trichloroacétique à raison d'environ 5.10 5 à environ 5/100 en masse. 4. Composition photoconductrice conforme a l'une quelconque des revendications 1 à 3, caractérisée en ce que le photoconducteur utilisé est un photocon ducteur organique. 5. Composition conforme à l'une quelconque des revendications 1 à 4, caracté risée en ce qu'elle contient (a) d'environ 10/100 à environ 60/100 en masse d'un photoconducteur, (b) d'environ 5.10 à a environ 5/100 en masse d'un sensibilisateur, (c) un liant polymère filmogène et (d) d'environ 5.10 5 à environ 5/100 en masse d'acide trichloroacétique. 6. Composition conforme à la revendication 5, caractérisée en ce que le sen sibilisateur utilisé est un sel de pyridinium, ou une carbocyanine. 7. Composition conforme à l'une quelconque des revendications 5 ou 6 et carac terisée en ce que le photoconducteur est une triphénylamine. 8. Application de la composition conforme à l'une quelconque des revendications précédentes à un procédé électrôphotographique, dans lequel on forme une image de charge électrostatique sur un produit électrophotographique et on révèle cette image de charge en image visible, caractérisée en ce qu'on utilise une couche de la dite composition photoconductrice.